СОСТАВ ДЛЯ ЛЕЧЕБНО-ПРОФИЛАКТИЧЕСКОГО РЕЗИСТИВНОГО ПЛЕНОЧНОГО НАГРЕВАТЕЛЯ
COMPOUND FOR THERAPEUTIC RESISTANCE FILM HEATER

Изобретение относится к составам для лечебно-профилактических резистивных пленочных нагревателей, генерирующих ближнее, среднее и далекое инфракрасное излучение и магнитное поле, активирующих метаболизм и стабилизирующих иммунную систему человека, а также обогревающих мягким инфракрасным излучением различные тела, объемы и среды.
Известен электрический нагреватель, выполненный из состава, включающего политетрафторэтилен, графит и ферроцен [Пат. России 1361729, H05B 3/14].
Недостатком данного нагревателя является то, что он не обеспечивает генерирование ближнего, среднего и далекого инфракрасного излучения и магнитного поля, активирующих метаболизм и стабилизирующих иммунную систему человека.
Известен резистивный пленочный нагреватель, выполненный из состава, включающего техуглерод, графит и полиуретановое связующее [Пат. России 1302442, H05B 3/14] (прототип).
Недостатком данного резистивного пленочного нагревателя является то, что он не обеспечивает генерирование ближнего, среднего и далекого инфракрасного излучения и магнитного поля, активирующих метаболизм и стабилизирующих иммунную систему человека.
Задача предлагаемого изобретения заключается в том, чтобы нагреватель генерировал ближнее, среднее и далекое инфракрасное излучение и магнитное поле, активирующих метаболизм и стабилизирующих иммунную систему человека.
Поставленная задача достигается тем, что на поверхность основы в соответствии с размерами конструкции нагревателя, последовательно, формированием, наносят электроизолирующее, резистивное, электродное и электроизолирующее покрытия из составов, содержащих следующие компоненты в мас.%:
электроизолирующее -
сиенитовый концентрат
20÷40
игериновый концентрат
20÷40
связующее
остальное,
резистивное -
графит технический
30÷50
натрия хлорид (NaCl)
5÷10
калия гидрофосфат (K<sub>2</sub>HPO<sub>4</sub>)
5÷10
магния хлорид (MgCb)
5÷10
минерал кальцит (CaCO<sub>3</sub> с примесями) крупностью не
более 30 мкм
5÷10
полупроводниковые кристаллы (твердые растворы
0,01÷0,2
GaAs, CaSb<sub>x</sub>As<sub>1-x</sub>, GaAs<sub>x</sub>P<sub>1-x</sub>, GaxAl<sub>1-x</sub>A<sub>s</sub>, в любых
соотношениях), крупностью не более 0,1 мм
медь порошковая крупностью не более 15 мкм
0,01÷0,1
связующее
остальное
электродное -
медь порошковая крупностью не более 15 мкм
70÷90
полупроводниковые кристаллы (твердые растворы
0,01÷0,1
GaAs, CaSb<sub>x</sub>As<sub>1-x</sub>, GaAS<sub>x</sub>P<sub>1-x</sub>, Ga<sub>x</sub>Al<sub>1-x</sub>A<sub>s</sub>, в любых
соотношениях), крупностью не более 0,1 мм
связующее
остальное
2
2
Электроизолирующее покрытие включает: сиенитовый и игериновый концентраты, при содержании в составе каждого из них менее 20% снижается механическая прочность с 14÷16 кгс/см до 7÷9 кгс/см, а при более 40% каждого снижается пластичность, ограничивая эксплуатационный ресурс.
Резистивное покрытие включает: натрия хлорид, калия гидрофосфат, магния хлорид, минерал кальцит, при содержании каждого из них менее 5% не обеспечивается генерирование магнитного поля, активирующего метаболизм и стабилизирующего иммунную систему человека, а более 10% каждого из них - повышает электросопротивление электропроводящего слоя, что ограничивает сферы применения данного нагревателя; графит технический, при содержании которого менее 30% и более 50% усложняется технология изготовления нагревателя; полупроводниковые кристаллы, при их содержании менее 0,01% не обеспечивается генерирование инфракрасного излучения ближнего, среднего и далекого спектров, активирующих метаболизм и стабилизирующих иммунную систему человека, а более 0,2% - необоснованно повышается цена нагревателя; и медь порошковая, при ее содержании менее 0,01% не обеспечивается эффективность твердотельных полупроводниковых растворов, а более 0,1% - повышается электропроводность, что усложняет конструкцию.
Электродное покрытие при содержании медного порошка менее 70% ведет к необоснованному увеличению сечения, а более 90% - усложняет технологию нанесения, а при его толщине менее 0,05 мм увеличивается ширина, что снижает тепловые характеристики, толщина более 0,5 мм ведет к усложнению конструкции, крупность порошка более 15 мкм усложняет технологию нанесения.
Примеры конкретного изготовления лечебно-профилактического резистивного пленочного нагревателя, его опытное применение при воздействии на человека ближним, средним и далеким инфракрасным излучением и магнитным полем и проведение иммунологических исследований на содержание в сыворотке крови пациентов иммуноглобулинов.
ПРИМЕР №1 - изготовление нагревателя на жидком связующем
В соотношении 3:1 фторкаучук марки «СКФ-26» растворили в диметилкетоне (ацетоне), получив растворенное связующее.
В десятилитровую емкость внесли: растворенное связующее - 39%, молотую серу - 1%, сиенитовый концентрат - 30%, игериновый концентрат - 30% и тщательно перемешали. Полученную электроизолирующую смесь слоем приблизительно 0,5 мм нанесли на основу-ткань из хлопка - бязь. Сушили в течение суток, получив электроизолирующее покрытие.
В пятилитровую емкость внесли: растворенное связующее - 21,65%, молотую серу - 0,2%, графит технический - 50%, натрия хлорид - 7%, калия гидрофосфат - 7%, магния хлорид - 7%, минерал кальцит - 7%, кристаллы полупроводника (твердый раствор
0,7
0,3
GaAsP) - 0,1%, медь порошковую крупностью 10 мкм - 0,05% и тщательно перемешали. Полученную смесь слоем приблизительно 0,5 мм нанесли на электроизолирующее покрытие. Сушили в течение суток, получив резистивное покрытие.
0,7
0,3
В литровую емкость внесли: растворенное связующее - 19,7%, молотую серу - 0,2%, кристаллы полупроводника (твердый раствор GaAsP) - 0,1%, медь порошковую крупностью 10 мкм - 80% и тщательно перемешали. Полученную смесь слоем приблизительно 0,5 мм двумя параллельными полосками по кромкам на резистивное покрытие шириной приблизительно 10 мм нанесли электродное покрытие в соответствии с размерами конструкции. Сушили в течение суток.
Затем на резистивное с электродными полосками покрытие нанесли слой приблизительно 0,5 мм электроизолирующей смеси. Сушили в течение суток, получив электроизолирующее покрытие и завершив формирование нагревателя.
Для обеспечения вулканизации связующего феном при температуре приблизительно 400°С нагревали, со скоростью перемещения фена по поверхности один метр в минуту, изготовленный нагреватель со стороны электроизолирующего покрытия.
ПРИМЕР №2 - изготовление нагревателя на связующем, включающее клей «ПВА» и порошковый фторопласт марки «Ф-4МБ»
В десятилитровую емкость внесли: порошок фторопласта марки «Ф-4МБ» - 36%, сиенитовый концентрат - 27%, игериновый концентрат - 27%, клей «ПВА» - 10% и тщательно перемешали, получив электроизолирующую смесь.
Полученную смесь нанесли на основу-ткань из хлопка - бязь слоем около 0,5 мм и в течение суток сушили, получив электроизолирующее покрытие.
0,7
0,3
В пятилитровую емкость внесли: порошок фторопласта марки «Ф-4МБ» - 11,85%, графит технический - 50%, натрия хлорид - 7%, калия гидрофосфат - 7%, магния хлорид - 7%, минерал кальцит - 7%, полупроводниковые кристаллы (твердый раствор GaAsP) - 0,1%, медь порошковую крупностью 10 мкм - 0,05%, клей «ПВА» -10% и тщательно перемешали, получив резистивную смесь.
На электроизолирующее покрытие нанесли резистивную смесь слоем приблизительно 0,5 мм. Сушили в течение суток, получив резистивное покрытие.
0,7
0,3
В литровую емкость внесли: клей «ПВА» - 19,9%, полупроводниковые кристаллы (твердый раствор GaAsP) крупностью 0,05 мм - 0,1%, медь порошковую крупностью 10 мкм - 80% и тщательно перемешали. Полученную смесь слоем приблизительно 0,5 мм двумя параллельными полосками, по кромкам на резистивное покрытие, шириной приблизительно 10 мм нанесли электродное покрытие в соответствии с размерами конструкции. Сушили в течение суток.
Затем на резистивное с электродными полосками покрытие нанесли слой приблизительно 0,5 мм электроизолирующей смеси. Сушили в течение суток, получив электроизолирующее покрытие и завершив формирование нагревателя.
Для обеспечения оплавления порошкообразного фторопласта марки «Ф-4Б» феном при температуре приблизительно 400°С нагревали, со скоростью перемещения фена по поверхности один метр в минуту, изготовленный нагреватель со стороны электроизолирующего покрытия.
Нагреватели использовали для изготовления лечебных «спальных мешков», которые были применены при процедурах (воздействие на пациента волновой энергией: инфракрасным излучением и магнитным полем).
Для проверки эффективности изготовленных нагревателей из добровольцев была сформирована группа в 10 пациентов различных возрастов. При выборе пациентов руководствовались наличием у них избыточного веса, жалоб на самочувствие, апатии, частых простудных заболеваний.
Группа была разделена на две подгруппы: пять пациентов выполняли процедуры в спальных мешках, изготовленных на основе нагревателя (связуещее: фторкаучук, ацетон и сера), а оставшиеся пять пациентов выполняли процедуры в спальных мешках, изготовленных на основе нагревателя (связующее: клей «ПВА» и порошкообразный фторопласт).
Процедуры выполняли следующим образом. Нагреватели подсоединили к электропитанию постоянного тока в соответствии с заданными температурой и электропараметрами и изменяли полярность по схеме:
30 циклов в минуту в течение 10 минут,
10 циклов в минуту в течение 10 минут,
40 циклов в минуту в течение 10 минут,
60 циклов в минуту в течение 10 минут,
15 циклов в минуту в течение 10 минут,
5 циклов в минуту в течение 10 минут.
Все пациенты после 10-дневного выполнения процедур отмечали: прилив сил, хороший сон, снижение веса от 0,5 до 3 кг.
После трехмесячного выполнения процедур пациенты отмечали: снижение избыточного веса от 5 до 10 кг, повышенную активность, в том числе половую, хороший аппетит, повышенную работоспособность.
Результаты проведения иммунологических исследований на содержание в сыворотке крови пациентов иммуноглобулинов до выполнения процедур, через месяц, два и три после выполнения процедур (см. таблицу).
На основании проведенных исследований очевидно, что состав связующего изготовленных нагревателей заметного влияния на результаты лечения не оказал.
Сущность предлагаемого лечебно-профилактического резистивного пленочного нагревателя заключается в том, что генерируемые ближнее, среднее и далекое инфракрасное излучение и возбуждаемое магнитное поле, близки по характеристикам к электромагнитному полю, генерируемому оптически-активним веществом органов человека (биополем), значительно активируют метаболизм и стабилизируют иммунную систему человека. При этом за первый месяц активация значительнее, за второй месяц - незначительная, за третий месяц - незаметная, что дает основание утверждать о том, что обеспечиваются активация метаболизма и активация с последующей стабилизацией иммунной системы человека.
+
+
2+
+
Иммунологические исследования (см. таблицу) выявили, что ближнее, среднее и далекое инфракрасное излучение и возбуждаемое магнитное поле нагревателя, воздействуя на нейроэндокринную систему (гипоталамус и кору больших полушарий) активировали работу Na, K - АТФ-фазы («натриевый насос»), Ca - АТФ-фазы («кальциевый насос»), FT - АТФ-фазы («протонный насос»), при этом повысилось содержание в крови количества лимфацитов (B- и T-клеток) (см. таблицу «Содержание в крови пациентов иммуноглобулинов»).
Особенности конструкции нагревателей заключаются в том, что для удобства монтажа нагревателя на поверхность основы последовательно наносят электроизолирующее, резистивное, электродное и электроизолирующее покрытия с термовоздействием, обеспечивающим вулканизацию или оплавление, что позволяет расширить сферу применения предлагаемого нагревателя.
Резистивный слой содержит:
- полупроводниковые кристаллы, генерирующие близкий, средний и далекий спектр инфракрасного излучения частотами от 10 до 120 ГГц,
2
4
2
3
- химические соединения NaСl, KHPO, MgCl, CaCO с примесями, обеспечивающие формирование магнитного поля, близкого по характеристикам к электромагнитному полю человека.
Электроизолирующие слои содержат:
- алюмощелочной сиенитовый концентрат, выпускаемый по ТУ 5726-047-00203938-97 с минеральным составом: полевой шпат, апатит, эгирин, сфен, титаномагнетит, гидрослюды, липидомелан;
- игериновый концентрат, выпускаемый по ТУ 113-12-77-14-90 с изменениями от 01.03.96 г. с минеральным составом: сфен, апатит, нефелин, эгирин, титаномагнетит, микроклин, гидрослюды, ильменит, лепидомелан;
концентраты обеспечивают снижение активности излучений и приближение их к активности биополя человека.
Проведенные исследования по воздействию вышеописанной терапии на животных: поросят, овец, особенно в сочетании с введением в пищевой рацион животных биологически активной добавки марки «Жемчужный РОМАНС», выпускаемой по: сертификат соответствия № РОСС RU.AЮ85.B22541, санитарно-эпидемиологическое заключение №50.РА.05.915.П.000650.09.07 от 19.09.2007 г.; обеспечили повышение активности животных, аппетита и привеса, причем по заключению ветеринаров, в помещении, стены которого покрыты данным нагревателем, магнитным полем и мягким инфракрасным излучением обеспечивалась дезинфекция, что предотвращало распространение ряда заболеваний животных.
Содержание в крови пациентов иммуноглобулинов до и после проведения процедур
№/№ п/п
Возраст пациента, полных лет
Содержание в сыворотке крови иммуноглобулинов, мг %
До проведения магнитотерапии
После проведения магнитотерапии в течении I месяца
IgG
IgM
IgA
IgД
IgE
IgG
IgM
IgA
IgД
IgE
1
30
800
75
130
5,0
0,014
1100
95
180
7,5
0,018
2
32
940
80
135
6,0
0,015
1200
108
185
8,0
0,021
3
36
820
90
140
6,1
0,020
1150
102
200
8,0
0,026
4
40
810
85
134
6,2
0,022
1130
97
205
8,1
0,029
5
45
870
95
150
6,0
0,011
1170
110
205
8,0
0,016
6
54
840
87
140
7,0
0,016
1100
100
198
8,5
0,019
7
55
780
74
135
6,1
0,010
1050
94
185
8,0
0,014
8
58
750
72
130
6,0
0,011
950
90
190
7,0
0,015
9
63
790
76
140
6,0
0,011
960
93
186
8,0
0,014
10
68
740
74
132
5,5
0,010
940
91
193
7,7
0,014
№/№ п/п
Возраст пациента, полных лет
Содержание в сыворотке крови иммуноглобулинов, мг %
После проведения магнитотерапии в течении II месяца
После проведения магнитотерапии в течении III месяца
IgG
IgM
IgA
IgД
IgE
IgG
IgM
IgA
IgД
IgE
1
30
1200
100
190
7,7
0,019
1210
99
191
7,8
0,02
2
32
1250
110
191
8,1
0,022
1250
105
191
8,0
0,02
3
36
1300
105
204
8,3
0,027
1290
107
202
8,1
0,025
4
40
1200
100
207
8,3
0,029
1210
105
205
8,1
0,025
5
45
1310
115
208
8,2
0,019
1300
110
201
8,1
0,02
6
54
1200
105
200
8,7
0,020
1190
106
203
8,2
0,021
7
55
1150
100
195
8,2
0,017
1170
105
198
8,1
0,02
8
58
1100
98
200
7,9
0,017
1110
100
197
8,0
0,02
9
63
1100
97
196
8,2
0,018
1110
98
198
8,0
0,02
10
68
1120
95
200
8,1
0,017
1110
97
201
8,0
0,02